(57)【要約】【課題】搬送性、真空到達時間などの性能とともに、除塵性に優れた、半導体装置などの基板処理装置内の除塵用基板を提供し、さらには該除塵用基板に好適に使用され、ＨＤＤ用途や一部半導体用途などシリコーンの汚染により重大な障害が発生し得る状況下においても使用可能な新規な耐熱性樹脂を提供する。【解決手段】基板と該基板の少なくとも一方の面に、２０℃〜１５０℃までの貯蔵弾性率（１Ｈｚ）が５×１０7Ｐａ〜１×１０9Ｐａである耐熱性樹脂からなるクリーニング層を有する基板処理装置の除塵用基板、及び、該クリーニング層の耐熱性樹脂として適し、また、ＨＤＤ用途や一部半導体用途など、シリコーンの汚染により重大な障害が発生し得る状況下においても使用可能なポリイミド樹脂を提供する。【選択図】なし【特許請求の範囲】
【請求項１】
基板と該基板の少なくとも一方の面に、２０℃〜１５０℃までの貯蔵弾性率（１Ｈｚ）が５×１０7Ｐａ〜１×１０9Ｐａである耐熱性樹脂からなるクリーニング層を有する基板処理装置の除塵用基板。
【請求項２】
該耐熱性樹脂が、テトラカルボン酸二無水物と、ジアミン成分として少なくとも、ポリエーテル構造を有し、少なくとも二つの末端アミン構造を有する化合物を重合させて得られる耐熱性樹脂である請求項１に記載の基板処理装置の除塵用基板。
【請求項３】
該耐熱性樹脂が、ポリエーテル構造を有し、少なくとも二つの末端アミン構造を有する化合物が式（１）で表される化合物である請求項２に記載の基板処理装置の除塵用基板。
【化１】
2006143997.tif 000017
ａは２以上の整数を表す。
【請求項４】
該耐熱性樹脂が、下記式（Ｒ１）で表される構造単位を有する耐熱性樹脂である請求項２に記載の基板処理装置の除塵用基板。
【化２】
2006143997.tif 000018
ａは２以上の整数を表す。Ａｒは少なくとも一つ芳香環を含有する構造を表す。
【請求項５】
ポリエーテル構造を有し、少なくとも二つの末端アミン構造を有する化合物が式（２）で表される化合物である請求項２に記載の基板処理装置の除塵用基板。
【化３】
2006143997.tif 000019
ｂ、ｃ及びｄは、各々０以上の整数を表し、ただしｂ＋ｃ＋ｄは２以上である。
【請求項６】
該耐熱性樹脂が、式（Ｒ２）で表される構造単位を有する耐熱性樹脂である請求項２に記載の基板処理装置の除塵用基板。
【化４】
2006143997.tif 000020
ｂ、ｃ及び、ｄは、各々０以上の整数を表し、ただしｂ＋ｃ＋ｄは２以上である。Ａｒは少なくとも一つ芳香環を含有する構造を表す。
【請求項７】
ポリエーテル構造を有し、少なくとも二つの末端アミン構造を有する化合物が式（３）で表される化合物であるる請求項２に記載の基板処理装置の除塵用基板。
【化５】
2006143997.tif 000021
ｅ、ｆ及びｇは、各々０以上の整数を表し、ただしｅ＋ｆ＋ｇは２以上である。
【請求項８】
該耐熱性樹脂が、式（Ｒ３）で表される構造単位を有する耐熱性樹脂である請求項２に記載の基板処理装置の除塵用基板。
【化６】
2006143997.tif 000022
ｅ、ｆ及びｇは、各々０以上の整数を表し、ただしｅ＋ｆ＋ｇは２以上である。Ａｒは少なくとも一つ芳香環を含有する構造を表す。
【請求項９】
ポリエーテル構造を有し、少なくとも二つの末端アミン構造を有する化合物が式（４）で表される化合物である請求項２に記載の基板処理装置の除塵用基板。
【化７】
2006143997.tif 000023
ｈは１以上の整数を表す。
【請求項１０】
該耐熱性樹脂が、式（Ｒ４）で表される構造単位を有する耐熱性樹脂である請求項２に記載の基板処理装置の除塵用基板。
【化８】
2006143997.tif 000024
ｈは、１以上の整数を表す。Ａｒは少なくとも一つ芳香環を含有する構造を表す。
【請求項１１】
請求項１〜１０のいずれかに記載の除塵用基板の樹脂面を基板処理装置の表面に接触させることで当該表面を除塵する方法。
【請求項１２】
テトラカルボン酸二無水物と、ジアミン成分として少なくとも、ポリエーテル構造を有し、少なくとも二つの末端アミン構造を有する化合物を重合させて得られる耐熱性樹脂。
【請求項１３】
ポリエーテル構造を有し、少なくとも二つの末端アミン構造を有する化合物が式（１）で表される化合物である請求項１２に記載の耐熱性樹脂。
【化９】
2006143997.tif 000025
ａは２以上の整数を表す。
【請求項１４】
下記式（Ｒ１）で表される構造単位を有する耐熱性樹脂。
【化１０】
2006143997.tif 000026
ａは２以上の整数を表す。Ａｒは少なくとも一つ芳香環を含有する構造を表す。
【請求項１５】
ポリエーテル構造を有し、少なくとも二つの末端アミン構造を有する化合物が式（２）で表される化合物である請求項１２に記載の耐熱性樹脂。
【化１１】
2006143997.tif 000027
ｂ、ｃ及びｄは、各々０以上の整数を表し、ただしｂ＋ｃ＋ｄは２以上である。
【請求項１６】
式（Ｒ２）で表される構造単位を有する耐熱性樹脂。
【化１２】
2006143997.tif 000028
ｂ、ｃ及び、ｄは、各々０以上の整数を表し、ただしｂ＋ｃ＋ｄは２以上である。Ａｒは少なくとも一つ芳香環を含有する構造を表す。
【請求項１７】
ポリエーテル構造を有し、少なくとも二つの末端アミン構造を有する化合物が式（３）で表される化合物である請求項１２に記載の耐熱性樹脂。
【化１３】
2006143997.tif 000029
ｅ、ｆ及びｇは、各々０以上の整数を表し、ただしｅ＋ｆ＋ｇは２以上である。
【請求項１８】
式（Ｒ３）で表される構造単位を有する耐熱性樹脂。
【化１４】
2006143997.tif 000030
ｅ、ｆ及びｇは、各々０以上の整数を表し、ただしｅ＋ｆ＋ｇは２以上である。Ａｒは少なくとも一つ芳香環を含有する構造を表す。
【請求項１９】
ポリエーテル構造を有し、少なくとも二つの末端アミン構造を有する化合物が式（４）で表される化合物である請求項１２に記載の耐熱性樹脂。
【化１５】
2006143997.tif 000031
ｈは１以上の整数を表す。
【請求項２０】
式（Ｒ４）で表される構造単位を有する耐熱性樹脂。
【化１６】
2006143997.tif 000032
ｈは、１以上の整数を表す。Ａｒは少なくとも一つ芳香環を含有する構造を表す。
【発明の詳細な説明】
【技術分野】
【０００１】
本発明は、基板処理装置の除塵用基板、除塵用基板のクリーニング層として好適な耐熱性樹脂に関する。
【背景技術】
【０００２】
低弾性ポリイミドは半導体用保護膜、多層回路基板の絶縁膜、半導体の接着フィルム、フレキシブル回路基板のカバーレイなどに低応力かつ耐熱性の材料として使用されている（特許文献１、２、３、４、５参照）。
しかしながら、これら低弾性率のポリイミドはシリコーンを含有するジアミン、またはテトラカルボン酸無水物を共重合して得られるため、ＨＤＤ用途や、一部半導体用途など、シリコーンの汚染により重大な障害が発生する用途においては使用することができなかった。
【０００３】
このように、ＨＤＤや半導体の製造装置内等において、汚染を生じずに使用可能な、低弾性の耐熱性樹脂が求められていた。
また、装置内の除塵のための除塵用基板は、シリコンウエハ上にアクリル樹脂などの合成樹脂からなるシート（特許文献６、７参照）を有するものがあるが、耐熱性が特に要求される前処理工程などにおいて耐熱性が充分とはいえず、耐熱性に優れた除塵用基板が求められていた。
特に、半導体前半工程装置の除塵用ウエハー、とりわけＰＶＤ装置などでは、高温で使用される場合が多く、これら装置を除塵する温度範囲で耐熱性を有し、かつ、安定した諸物性が要求されている。
【０００４】
【特許文献１】特開平５−１７０９０１号公報
【特許文献２】特開平６−７３１７８号公報
【特許文献３】特開平６−２０７０２４号公報
【特許文献４】特開平６−７３１７８号公報
【特許文献５】特開２００２−５０８５４号公報
【特許文献６】特開２００１−３５１９６０号公報
【特許文献７】特開２００２−１８３７７号公報
【発明の開示】
【発明が解決しようとする課題】
【０００５】
本発明は、搬送性、真空到達時間などの性能とともに、除塵性に優れた、半導体装置などの基板処理装置内の除塵用基板を提供し、さらには該除塵用基板に好適に使用され、ＨＤＤ用途や一部半導体用途などシリコーンの汚染により重大な障害が発生し得る状況下においても使用可能な新規な耐熱性樹脂を提供する。
【課題を解決するための手段】
【０００６】
上記課題は、下記構成によって達せられた。
（１）基板と該基板の少なくとも一方の面に、２０℃〜１５０℃までの貯蔵弾性率（１Ｈｚ）が５×１０7Ｐａ〜１×１０9Ｐａである耐熱性樹脂からなるクリーニング層を有する基板処理装置の除塵用基板。
（２）該耐熱性樹脂が、テトラカルボン酸二無水物と、ジアミン成分として少なくとも、ポリエーテル構造を有し、少なくとも二つの末端アミン構造を有する化合物を重合させて得られる耐熱性樹脂（以降、耐熱性樹脂Ａともいう）である上記（１）に記載の基板処理装置の除塵用基板。
【０００７】
（３）該耐熱性樹脂が、ポリエーテル構造を有し、少なくとも二つの末端アミン構造を有する化合物が式（１）で表される化合物である上記（２）に記載の基板処理装置の除塵用基板。
【０００８】
【化１】
2006143997.tif 000002
【０００９】
ａは２以上の整数を表す。
【００１０】
（４）該耐熱性樹脂が、下記式（Ｒ１）で表される構造単位を有する耐熱性樹脂である上記（２）に記載の基板処理装置の除塵用基板。
【００１１】
【化２】
2006143997.tif 000003
【００１２】
ａは２以上の整数を表す。Ａｒは少なくとも一つ芳香環を含有する構造を表す。
【００１３】
（５）ポリエーテル構造を有し、少なくとも二つの末端アミン構造を有する化合物が式（２）で表される化合物である上記（２）に記載の基板処理装置の除塵用基板。
【００１４】
【化３】
2006143997.tif 000004
【００１５】
ｂ、ｃ及びｄは、各々０以上の整数を表し、ただしｂ＋ｃ＋ｄは２以上である。
【００１６】
（６）該耐熱性樹脂が、式（Ｒ２）で表される構造単位を有する耐熱性樹脂である上記（２）に記載の基板処理装置の除塵用基板。
【００１７】
【化４】
2006143997.tif 000005
【００１８】
ｂ、ｃ及び、ｄは、各々０以上の整数を表し、ただしｂ＋ｃ＋ｄは２以上である。Ａｒは少なくとも一つ芳香環を含有する構造を表す。
【００１９】
（７）ポリエーテル構造を有し、少なくとも二つの末端アミン構造を有する化合物が式（３）で表される化合物である上記（２）に記載の基板処理装置の除塵用基板。
【００２０】
【化５】
2006143997.tif 000006
【００２１】
ｅ、ｆ及びｇは、各々０以上の整数を表し、ただしｅ＋ｆ＋ｇは２以上である。
【００２２】
（８）該耐熱性樹脂が、式（Ｒ３）で表される構造単位を有する耐熱性樹脂である上記（２）に記載の基板処理装置の除塵用基板。
【００２３】
【化６】
2006143997.tif 000007
【００２４】
ｅ、ｆ及びｇは、各々０以上の整数を表し、ただしｅ＋ｆ＋ｇは２以上である。Ａｒは少なくとも一つ芳香環を含有する構造を表す。
【００２５】
（９）ポリエーテル構造を有し、少なくとも二つの末端アミン構造を有する化合物が式（４）で表される化合物である上記（２）に記載の基板処理装置の除塵用基板。
【００２６】
【化７】
2006143997.tif 000008
【００２７】
ｈは１以上の整数を表す。
【００２８】
（１０）該耐熱性樹脂が、式（Ｒ４）で表される構造単位を有する耐熱性樹脂である上記（２）に記載の基板処理装置の除塵用基板。
【００２９】
【化８】
2006143997.tif 000009
【００３０】
ｈは、１以上の整数を表す。Ａｒは少なくとも一つ芳香環を含有する構造を表す。
【００３１】
（１１）上記（１）〜（１０）のいずれかに記載の除塵用基板の樹脂面を基板処理装置の表面に接触させることで当該表面を除塵する方法。
【００３２】
すなわち、本発明は、以下の耐熱性樹脂を提供する。
（１２）テトラカルボン酸二無水物と、ジアミン成分として少なくとも、ポリエーテル構造を有し、少なくとも二つの末端アミン構造を有する化合物を重合させて得られる耐熱性樹脂（耐熱性樹脂Ａ）。
（１３）ポリエーテル構造を有し、少なくとも二つの末端アミン構造を有する化合物が上記式（１）で表される化合物である上記（１２）に記載の耐熱性樹脂。
【００３３】
（１４）上記式（Ｒ１）で表される構造単位を有する耐熱性樹脂。
（１５）ポリエーテル構造を有し、少なくとも二つの末端アミン構造を有する化合物が上記式（２）で表される化合物である上記（１２）に記載の耐熱性樹脂。
（１６）上記式（Ｒ２）で表される構造単位を有する耐熱性樹脂。
【００３４】
（１７）ポリエーテル構造を有し、少なくとも二つの末端アミン構造を有する化合物が上記式（３）で表される化合物である上記（１２）に記載の耐熱性樹脂。
（１８）上記式（Ｒ３）で表される構造単位を有する耐熱性樹脂。
【００３５】
（１９）ポリエーテル構造を有し、少なくとも二つの末端アミン構造を有する化合物が上記式（４）で表される化合物である上記（１２）に記載の耐熱性樹脂。
（２０）上記式（Ｒ４）で表される構造単位を有する耐熱性樹脂。
【発明の効果】
【００３６】
本発明の基板処理装置の除塵用基板は、半導体装置、特に、高真空となる半導体装置内部のクリーニングに有効であって、これら半導体装置内部の真空度を低下させずに、または、より、速やかに、真空度を復活させることで、効率的かつ短時間でのクリーニングが可能となる。
【００３７】
上記（１）に記載の耐熱性樹脂は、半導体装置などの基板処理装置の除塵用基板に用いるクリーニング層として有用であり、これを用いて、半導体前半工程装置の除塵用など、広い温度範囲で使用可能な除塵用ウエハーを製造することが可能となった。
また、耐熱性樹脂Ａは、シリコーンの汚染により重大な障害が発生する用途、例えば、
ＨＤＤ用途や、半導体用途において、高耐熱・低応力の低弾性率ポリイミド樹脂として使用することができる。
【発明を実施するための最良の形態】
【００３８】
本発明において、基板と該基板の少なくとも一方の面に、２０℃〜１５０℃までの貯蔵弾性率（１Ｈｚ）が５×１０7Ｐａ〜１×１０9Ｐａである耐熱性樹脂からなるクリーニング層を有する除塵用基板が、上記課題を解決する優れた性能を有することを見出した。
なお、２０℃〜１５０℃までの貯蔵弾性率（１Ｈｚ）は、好ましくは８×１０7Ｐａ〜８×１０8Ｐａであり、特に好ましくは１×１０8Ｐａ〜６×１０8Ｐａである。
【００３９】
クリーニング層として用いることができる耐熱性樹脂としては、例えば、フェニル−Ｔ、ポリキノキサリン、ポリベンゾイレンベンズイミダゾールなどのラダーポリマー、ポリフェニレン、ポリアミド、ポリエステルイミド、ポリベンズイミダゾール、ポリカルボジイミド、アラミドなどの芳香族ポリマーなどを挙げることができる。
特に、ポリイミド、ポリアミド、ポリカルボジイミドは４００℃以上の高温にさらしても揮発性ガスや分解モノマーを生成しないという点で、クリーニング層として好適である。
【００４０】
また、本発明において耐熱性樹脂として、テトラカルボン酸二無水物と、ジアミン成分として少なくとも、アルキレンオキシドなどから構成されるポリエーテル構造を有し、少なくとも二つの末端アミン構造を有する化合物を重合させて得られる新規なポリイミド樹脂（耐熱性樹脂Ａ）が好ましいことを見出した。
ここで、ポリイミド樹脂は、イミド結合が形成されたイミド樹脂とともに、イミド樹脂の前駆体であるイミド化されていないポリアミック酸をも包含する意である。
耐熱性樹脂Ａは、除塵用基板のクリーニング層としてのみならず、シリコーンの汚染により重大な障害が発生する用途、例えば、ＨＤＤ用途や、半導体用途において、高耐熱・低応力の低弾性率ポリイミド樹脂として好適に使用することができる。
【００４１】
〔ポリエーテル構造を有し、少なくとも二つの末端アミン構造を有する化合物〕
本発明において、耐熱性樹脂Ａの合成に使用するジアミン成分は、ポリエーテル構造を有し、アミン構造を有する末端を少なくとも二つ有する化合物（以降、ＰＥジアミン化合物という）である。ＰＥジアミン化合物を用いることで、高耐熱性、低応力の低弾性率ポリイミド樹脂を得ることができる。
ＰＥジアミン化合物は、ポリエーテル構造を有し、アミン構造を有する末端を少なくとも２つ有する化合物であるかぎり、特に限定されないが、例えば、エチレンオキシド、プロピレンオキシド、ポリテトラメチレングリコール、ポリアミンまたはこれらの混合体から調製されるアミン構造を有する末端を二つ有するＰＥジアミン化合物が好ましい。
【００４２】
ＰＥジアミン化合物が有するポリエーテル構造は、−Ａ−Ｏ−で表されるアルキレンオキシ基を２つ以上有する構造である。Ａはアルキレン基を表す。Ｏは酸素原子である。
Ａとしてのアルキレン基は、一般的には炭素数１〜１０、好ましくは２〜５、であり、例えば、メチレン、エチレン、プロピレン、ブチレンなどが挙げられる。
複数のアルキレンオキシ基は、同じでも異なっていてもよい。また、Ａとしてのアルキレン基は、置換基（例えば、メチル基、ポリエーテル基、アミノポリエーテル基）を有していてもよい。
ＰＥジアミン化合物におけるポリエーテル構造が占める質量は一般的には５０％以上、好ましくは７０％以上である。
【００４３】
ＰＥジアミン化合物が二つの末端に有するアミン構造は、同じでも異なっていてもよく、１級〜３級のいずれであってもよいが、１級が好ましい。
アミン構造としては、たとえば、メチルアミン、エチルアミン、プロピルアミンが挙げられ、プロピルアミンが好ましい。
ＰＥジアミン化合物の数平均分子量は２００〜５０００、好ましくは６００〜４０００である。
【００４４】
ＰＥジアミン化合物としては、例えば、式（１）〜（４）で表される化合物を挙げることができる。
【００４５】
【化９】
2006143997.tif 000010
【００４６】
式（１）において、ａは２以上の整数を表し、好ましくは５〜８０である。
式（２）において、ｂ、ｃ、ｄは各々０以上の整数を表し、ただし、ｂ＋ｃ＋ｄは２以上であり、好ましくは５〜５０である。
式（３）において、ｅ、ｆ、ｇは各々０以上の整数を表し、ただしｅ＋ｆ＋ｇは２以上であり、好ましくは５〜３０である。
式（４）において、ｈは１以上の整数を表し、好ましくは１〜４を表す。
【００４７】
ＰＥジアミン化合物は、公知の方法により合成することができる。また、市販のものを使用してもよい。
【００４８】
テトラカルボン酸二無水物との反応に際して、ジアミン成分として、ＰＥジアミン化合物とともに、ポリエーテル構造を有さない、他のジアミン化合物を併用することが好ましい。併用することが好ましいジアミン化合物としては、例えば、以下のような脂肪族ジアミンや芳香族ジアミンを挙げることができる。
【００４９】
〔脂肪族ジアミン〕
脂肪族ジアミンとしては、例えば、エチレンジアミン、ヘキサメチレンジアミン、１,８−ジアミノオクタン、１,１０−ジアミノデカン、１,１２−ジアミノドデカン、４,９−ジオキサ−１,１２−ジアミノドデカン、１，３−ビス（３−アミノプロピル）−１，１，３，３−テトラメチルジシロキサンなどがあげられる。
脂肪族ジアミンの分子量は、通常５０〜１０００、好ましくは１００〜３００である。
【００５０】
〔芳香族ジアミン〕
芳香族ジアミンとしては、例えば、４，４'−ジアミノジフェニルエ−テル、３，４'−ジアミノジフェニルエ−テル、３，３'−ジアミノジフェニルエ−テル、ｍ−フェニレンジアミン、ｐ−フェニレンジアミン、４，４'−ジアミノジフェニルプロパン、３，３'−ジアミノジフェニルプロパン、４，４'−ジアミノジフェニルメタン、３，３'−ジアミノジフェニルメタン、４，４'−ジアミノジフェニルスルフィド、３，３'−ジアミノジフェニルスルフィド、４，４'−ジアミノジフェニルスルホン、３，３'−ジアミノジフェニルスルホン、１，４−ビス（４−アミノフェノキシ）ベンゼン、１，３−ビス（４−アミノフェノキシ）ベンゼン、１，３−ビス（３−アミノフェノキシ）ベンゼン、１，３−ビス（４−アミノフェノキシ）−２，２−ジメチルプロパン、４，４'−ジアミノベンゾフェノン等が挙げられる。
これらの中で、４，４'−ジアミノジフェニルエ−テル、ｐ−フェニレンジアミンが好ましい。
【００５１】
〔テトラカルボン酸二無水物〕
本発明の耐熱性樹脂Ａを合成するためのテトラカルボン酸二無水物は、特に、限定されないが、例えば、３，３'，４，４'−ビフェニルテトラカルボン酸二無水物、２，２'，３，３'−ビフェニルテトラカルボン酸二無水物、３，３'，４，４'−ベンゾフェノンテトラカルボン酸二無水物、２，２'，３，３'−ベンゾフェノンテトラカルボン酸二無水物、４，４'−オキシジフタル酸二無水物、２，２−ビス（２，３−ジカルボキシフェニル）ヘキサフルオロプロパン二無水物、２，２−ビス（３，４−ジカルボキシフェニル）ヘキサフルオロプロパン二無水物（６ＦＤＡ）、ビス（２，３−ジカルボキシフェニル）メタン二無水物、ビス（３，４−ジカルボキシフェニル）メタン二無水物、ビス（２，３−ジカルボキシフェニル）スルホン二無水物、ビス（３，４−ジカルボキシフェニル）スルホン二無水物、ピロメリット酸二無水物、エチレングリコールビストリメリット酸二無水物等が挙げられ、それらは、単独で用いてもよいし、２種以上を併用してもよい。
好ましいテトラカルボン酸無水物としては、３，３'，４，４'−ビフェニルテトラカルボン酸二無水物、４，４'−オキシジフタル酸二無水物、２，２−ビス（３，４−ジカルボキシフェニル）ヘキサフルオロプロパン二無水物（６ＦＤＡ）、ピロメリット酸二無水物が挙げられる。
【００５２】
耐熱性樹脂Ａの好ましい例として、下記に示す、上記一般式（１）〜（４）で表されるジアミン化合物とテトラカルボン酸二無水物との反応による構造を有する樹脂を挙げることができる。
以下において、Ａｒは少なくとも一つ芳香環を含有する構造を表し、好ましくは炭素数６〜３０であり、例えば、ベンゼン環、ビフェニル、ジフェニルエーテルが挙げられる。
ａ〜ｈは、一般式（１）〜（４）におけるものと同様である。
【００５３】
【化１０】
2006143997.tif 000011
【００５４】
【化１１】
2006143997.tif 000012
【００５５】
〔耐熱性樹脂Ａの調製〕
本発明の耐熱性樹脂Ａは、ＰＥジアミン化合物とテトラカルボン酸二無水物を一般に溶媒中で反応させて得ることができる。
ＰＥジアミン化合物は、テトラカルボン酸二無水物に対して、化学量論的には等量まで配合することができるが、好ましくは化学量論的等量の５〜６０％であり、より好ましくは５〜３０％である。この場合、ジアミン成分として、上述したような、脂肪族ジアミンや芳香族ジアミンなどの他のジアミン化合物を併用する。
【００５６】
ＰＥジアミン化合物と他のジアミン化合物の総量は、テトラカルボン酸二無水物に対し、一般的には化学量論量的に等量であるが、化学量論的等量の１００〜５００％などの過剰量であってもよい。
本発明の耐熱性樹脂Ａは、乾燥後の全質量に対し、ＰＥジアミン化合物とテトラカルボン酸二無水物の反応による構造単位を、好ましくは１０〜８０質量％、より好ましくは２０〜５０質量％が含有することが好ましい。
【００５７】
ここで、反応に用いる溶媒としては、Ｎ，Ｎ−ジメチルアセトアミドや、Ｎ−メチル−２−ピロリドン、Ｎ，Ｎ−ジメチルホルムアミドなどの有機溶剤が挙げられ、Ｎ−メチル
−２−ピロリドンが好ましい。また、原材料や樹脂の溶解性を調整するために、トルエンや、キシレンなどといった非極性の溶剤を適宜、混合して用いることができる。
反応液中の溶質濃度は一般的には５〜５０質量％で、反応温度は一般的には室温（例えば２３℃）〜２２０℃で、反応時間は一般的には１〜１０時間、好ましくは３〜６時間である。    
【００５８】
上記方法にて得られた耐熱性樹脂Ａは、好ましくは不活性雰囲気下、高温にて熱処理して、より耐熱性を向上させることができる。熱処理条件は、後述の基板処理装置の除塵用基板の製造における加熱処理条件と同様である。
【００５９】
〔基板処理装置の除塵用基板の製造〕
本発明の基板処理装置の除塵用基板は、耐熱性樹脂を基板上に塗布後、溶剤を乾燥除去し、好ましくはさらに、高温で熱処理し、得ることができる。
なお、本発明の耐熱性樹脂Ａからなるクリーニング層は、耐熱性樹脂Ａ以外にも他の樹脂、添加剤などを含有することができるが、クリーニング層の全質量に対し、５０質量％以下が好ましく、１０質量％以下がより好ましい。
【００６０】
塗布の方法としては、スピンコート法、スプレー法などを用いて、シリコンウエハーなどの適宜の基板上にに直接塗布するか、ＰＥＴフィルムや、ポリイミドフィルム上にコンマコート法や、ファウンテン法、グラビア法などを用いて塗工形成し、これをシリコンウエハーなどの適宜の基板上に、転写、張り合わせて形成してもよい。
そして、溶剤乾燥後、高温で加熱処理する温度としては、２００℃以上がよく、好ましくは２５０〜３５０℃、処理時間は通常１０分〜５時間、好ましくは３０分〜２時間である。樹脂の酸化劣化を防ぐため、窒素雰囲気下や真空中など不活性な雰囲気下で加熱処理することが望ましい。この加熱処理によって、耐熱性がより向上するとともに、樹脂中に残った揮発成分を完全に除去することができる。
【００６１】
クリーニング層を設ける基板は特に限定はなく、異物除去される基板処理装置の種類に応じて各種の基板が用いられる。具体的には、例えば、半導体ウエハ、ＬＣＤ、ＰＤＰなどのフラットパネルディスプレイ用基板、その他のコンパクトディスク、ＭＲヘッドなどの基板が挙げられる。
【００６２】
クリーニング層を設ける面は基板の少なくとも片面に設ければよく、両面に設けても良い。また、全面に設けても、端面（エッジ部）などの一部のみに設けても良い。
クリーニング層の厚み（乾燥後）は、通常１〜５０μｍ、好ましくは５〜２０μｍである。厚すぎると吸湿水により装置の真空度が低下する場合があり、薄いと除塵性が低下する場合がある。
【００６３】
また、本発明において、除塵が行われる基板処理装置としては特に限定されず、たとえば、露光装置、レジスト塗布装置、現像装置、アッシング装置、ドライエッチング装置、イオン注入装置、ＰＶＤ装置、ＣＶＤ装置、外観検査装置、ウエハプローバーなどがあげられる。
【００６４】
上記のようなクリーニング層の形成により、２０℃〜１５０℃までの貯蔵弾性率（１Ｈｚ）が５×１０7Ｐａ〜１×１０9Ｐａであるクリーニング層を形成することができ、除塵特性が優れたものとなる。
また、室温（例えば２３℃）における引張弾性率が１．５ＧＰａ以下のクリーニング層とすることができる。引張弾性率は好ましくは１．５ＧＰａ以下、より好ましくは０．１〜０．８ＧＰａであり、これによりクリーニング層の除塵特性が優れたものとなる。０．１ＧＰａ未満であると、基板処理装置の接触面に接着してしまい、搬送できなくなる場合
がある。
【００６５】
本発明では前記の方法により除塵された上記の基板処理装置についても提供できるものである。
【実施例】
【００６６】
〔貯蔵弾性率〕
粘弾性測定装置ＲＳ−ＩＩ（Rheometric Sientific社製）を用い、サンプルを周波数１Ｈｚ、歪０．３％、サンプルサイズ５．０×２２．６ｍｍ、昇温速度１０℃／分で測定した。
〔引張弾性率〕
試験法ＪＩＳ  Ｋ７１２７に準ずる方法を用いた。測定温度２３℃。
〔除塵性〕
クリーニングシート製造用のライナーフィルム剥離装置（日東精機製、ＨＲ−３００ＣＷ）を用いて除塵性評価を行った(装置Ａ)。まず装置のチャックテーブルに１ｍｍ×１ｍｍに裁断したアルミ片を２０片設置した。次に装置Ａにクリーニング搬送部材のクリーニング層側をダミー搬送させ、チャックテーブルに真空吸着（０．５ｋｇ／ｃｍ2）させ、クリーニング層とチャックテーブル接触部位と強く接着させた。その後、真空吸着を解除し、クリーニング搬送部材をチャックテーブル上から取り除いたときの、チャックテーブル上のアルミ片の数より除塵率を測定した。測定は３度行い、その平均を求めた。
【００６７】
〔搬送性〕
上記装置にて同様にチャックテーブル上に搬送し、真空吸着を行い、真空を解除した後、リフトピンにてクリーニング部材（ＣＷ）をチャックテーブル（ＣＴ）から剥離できるかどうかを５段階にて評価した。搬送性指数３以上が剥離可能となる。
搬送性指数（３以上で合格レベル）
５：非常に安定（Ｓｉウェハ同等）
４：ＣＷがＣＴから移載される際若干ぐらつき、極小さな剥離音がする。
３：ＣＷがＣＴから移載される際若干ぐらつき、小さな剥離音がする。
２：ＣＷがＣＴから移載される際ぐらつき、やや大きな剥離音する。
１：ＣＷがＣＴから移載される際大きくぐらつき、非常に大きな剥離音がする。
【００６８】
〔真空到達時間〕
真空到達度は昇温脱離質量分析装置（電子科学製ＥＭＤ−ＷＡ１０００Ｓ）に該クリーニング搬走部材１ｃｍ2を投入した場合に、５０℃保持下で初期真空度１×１０-9Ｔｏｒｒ（１．３３×１０-7Ｐａ）に復帰する時間を測定した。ここで測定条件は、チャンバー内の温度を５０℃に保持し、試料サイズは１ｃｍ2、初期真空度を３×１０-10Ｔｏｒｒ（４．０×１０-8Ｐａ）とし、試料投入後、真空度が１×１０-9Ｔｏｒｒ（１．３３×１０-7Ｐａ）に復帰した時間を真空到達時間として求めたものである。
この真空到達時間は小さいことが、真空下での本生産への影響が小さく好ましい。
【００６９】
〔実施例１〕
ポリエーテルジアミン（サンテクノケミカル製、ＸＴＪ−５０２（ＥＤ−２００３））３２．２ｇ、およびｐ−フェニレンジアミン９．４gを、Ｎ−メチル−２−ピロリドン（ＮＭＰ）２８６．３ｇ中で溶解した。次に、下記３，３，４，４−ビフェニルテトラカルボン酸二無水物（以下、ＢＰＤＡと略す）３０gを加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００７０】
【化１２】
2006143997.tif 000013
【００７１】
〔実施例２〕
ポリエーテルジアミン（サンテクノケミカル製、ＸＴＪ−５００（ＥＤ−６００））３２．３ｇ、４，４’−ジアミノジフェニルエーテル１２．６gを、ＮＭＰ２７９．９ｇ中で溶解した。次に、下記ピロメリット酸二無水物（以下、ＰＭＤＡ）２５gを加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００７２】
【化１３】
2006143997.tif 000014
【００７３】
〔実施例３〕
ポリエーテルジアミン（サンテクノケミカル製、ＸＴＪ−５０２（ＥＤ−２００３））２９．０ｇ、４，４'−ジアミノジフェニルエーテル１５．６gを、ＮＭＰ２５８．２ｇ中で溶解した。次に、ＰＭＤＡ２０gを加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００７４】
〔実施例４〕
ポリエーテルジアミン（サンテクノケミカル製 ＸＴＪ−５１０（Ｄ４０００））４４．０ｇ、および４，４’−ジアミノジフェニルエーテル２５．３ｇをＮＭＰ ３９７．４ｇ中で溶解した。次に、ＰＭＤＡ ３０．０ｇを加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００７５】
［実施例５］
ポリエーテルジアミン（サンテクノケミカル製 ＸＴＪ−５４２）４０．７ｇ、および４，４’−ジアミノジフェニルエーテル１０．１ｇをＮＭＰ ２８３．４ｇ中で溶解した。次に、ＰＭＤＡ ２０．０ｇ加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃２時間熱処理して、厚み２０μｍの耐熱性樹脂皮膜を形成した。
【００７６】
実施例１〜５において使用のポリエーテルジアミン（サンテクノケミカル製 ）は、以下のとおりである。
ＸＴＪ−５００（ＥＤ−６００）：  前記の式（２）において、ｃ＝９．０、ｂ＋ｄ＝３．６である化合物
ＸＴＪ−５０２（ＥＤ−２００３）：  前記の式（２）において、ｃ＝３８．７、ｂ＋ｄ＝６である化合物
ＸＴＪ−５１０（Ｄ４０００）：  前記の式（１）において、ａ＝６８である化合物
ＸＴＪ−５４２：  前記の式（３）において、ｅ＋ｇ＝６．０、ｆ＝９．０である化合物
【００７７】
実施例１〜５において調製した耐熱性樹脂皮膜を形成した８インチシリコンウエハーについて、耐熱性樹脂皮膜を除塵面として、上記方法にて除塵性、真空到達時間、ならびに搬送性の評価を行った。ガラス板上に形成した耐熱性樹脂皮膜については、ガラス板から剥離し、上記方法に従い、貯蔵弾性率と引張弾性率を測定した。
【００７８】
〔比較例１〕
８インチシリコンウエハーの上に樹脂を塗布せず、鏡面を接着面として、除塵性、真空到達時間、ならびに、搬送性の評価を行った。
【００７９】
［比較例２］
エチレン−１，２−ビストリメリテートテトラカルボン酸二無水物（以下ＴＭＥＧと略する）３０．０ｇを窒素気流下、１１０ｇのＮ−メチル−２−ピロリドン中（以下ＮＭＰと略する）、下記構造で示されるジアミン（アミン当量９００、アクリロニトリル含有量１８％）６５．８ｇ、および２，２’−ビス［４−（４−アミノフェノキシ）フェニル］プロパン（以下ＢＡＰＰと略す）１５．０ｇと１２０℃で混合反応させた。
冷却し得られた樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００８０】
【化１４】
2006143997.tif 000015
【００８１】
［比較例３］
アクリル酸−２−エチルヘキシル７５部、アクリル酸メチル２０部、及びアクリル酸５部からなるモノマー混合液から得たアクリルポリマー（質量平均分子量７０万）１００部に対して、ポリエチレングリコール２００ジメタクリレート（新中村化学製：商品名：ＮＫエステル４Ｇ）２００部、ポリイソシアネート化合物（日本ポリウレタン工業製：商品名：コロネートＬ）３部、エポキシ系化合物（三菱瓦斯化学製：商品名：テトラッドＣ）２部および光重合開始剤としてベンジルジメチルケタール（チバ・スペシャリティケミカルズ製：商品名：イルガキュアー６５１）３部を均一に混合して、紫外線硬化型の粘着剤溶液Ａを調製した。
【００８２】
これとは別に、温度計、攪拌機、窒素導入管および還流冷却管を備えた内容量が５００ｍｌの３つ口フラスコ型反応器内に、アクリル酸２−エチルヘキシル７３部、アクリル酸ｎ−ブチル１０部、Ｎ，Ｎ−ジメチルアクリルアミド１５部およびアクリル酸５部、重合開始剤として２，２’−アゾビスイソブチロニトリル０．１５部、酢酸エチル１００部を、全体が２００ｇになるように配合して投入し、窒素ガスを約１時間導入しながら撹拌し、内部の空気を窒素で置換した。その後、内部の温度を５８℃にし、この状態で約４時間保持して重合を行い、粘着剤ポリマー溶液を得た。粘着剤ポリマー溶液１００部にポリイソシアネート化合物（日本ポリウレタン工業製：商品名：コロネートＬ）３部を均一に混合し、粘着剤溶液Ａを得た。
【００８３】
片面がシリコーン系離型剤にて処理された長尺ポリエステルフィルム（三菱化学ポリエステルフィルム製：商品名：ＭＲＦ５０Ｎ１００、厚み５０μｍ、幅２５０ｍｍ）のシリコーン離型処理面に、上記粘着剤溶液Ａを乾燥後の厚みが５μｍとなるように塗布し、その粘着剤層上に長尺エチレン酢酸ビニル共重合体（厚さ１００μｍ、幅２５０ｍｍ）を積層した。さらにそのフィルム上に紫外線硬化型粘着剤溶液Ａを乾燥後の厚みが５μｍとなるように塗布してクリーニング層としての粘着剤層を設け、その表面に片面がシリコーン系離型剤にて処理された長尺ポリエステルフィルム（三菱化学ポリエステルフィルム製：商品名：ＭＲＦ５０Ｎ１００、厚み５０μｍ、幅２５０ｍｍ）のシリコーン離型処理面に貼り合わせて、積層シートＡを得た。
この積層シートＡに中心波長３６５ｎｍの紫外線を積算光量１０００ｍＪ／ｃｍ2照射して、紫外線硬化したクリーニング層を有するクリーニングシートＡを得た。
このクリーニングシートＡの通常の粘着剤層側の保護フィルムを剥がし、８インチシリコンウエハーのミラー面にハンドローラで貼り付け、クリーニング搬送部材Ａを作製した。
【００８４】
［比較例４］
４，４’−ジアミノフェニルエーテル２７．５ｇをＮＭＰ ２３０．２ｇ中で溶解した。次に、ＰＭＤＡ ３０．０ｇを加え、反応させた。冷却し得られた、樹脂溶液をスピンコーターで８インチシリコンウエハーの鏡面上、およびガラス板上に塗布し、９０℃で２０分乾燥した。これを、窒素雰囲気下、２８０℃で２時間熱処理して、厚み２０μｍの耐熱性樹脂皮膜を形成した。
【００８５】
比較例２〜４において調製した耐熱性樹脂皮膜を形成した８インチシリコンウエハーについて、耐熱性樹脂皮膜を除塵面として、上記方法にて除塵性、真空到達時間、ならびに搬送性の評価を行った。
また、比較例２及び４におけるガラス板上に形成した耐熱性樹脂皮膜及び比較例３におけるクリーニングシートＡにおける紫外線硬化したクリーニング層について、上記方法に従い、貯蔵弾性率と引張弾性率を測定した。
【００８６】
実施例１〜５及び比較例１〜４の評価結果を表１に示す。
【００８７】
【表１】
2006143997.tif 000016
【００８８】
本発明に従った貯蔵弾性率について所定の条件を満足する耐熱性樹脂からなるクリーニング層を有する除塵用基板は、望ましい貯蔵弾性率及び引張弾性率を有し、優れた除塵性を示すとともに、通常のウエハーと比べ、真空到達時間がそれほど大きくなることがなく、また搬送性にも問題がないことがわかる。